(57)【要約】【課題】本発明は、高温条件下において外装体内部を封止した状態で維持することができる電気化学セル用包装材料を提供する。【解決手段】少なくとも基材層１１１と、金属箔層１１３と、酸変性ポリオレフィン層１１４と、ポリオレフィン層１１５と、を順次積層して構成される電気化学セル用包装材料１１０であって、ポリオレフィン層１１５の樹脂組成物の融点を酸変性ポリオレフィン層１１４の樹脂組成物の融点より２０℃以上高く設けた。【選択図】図３
2015144133.tif 000002
【特許請求の範囲】
【請求項１】
少なくとも基材層と、金属箔層と、酸変性ポリオレフィン層と、ポリオレフィン層と、を順次積層して構成される電気化学セル用包装材料であって、
前記ポリオレフィン層の樹脂組成物の融点が前記酸変性ポリオレフィン層の樹脂組成物の融点より２０℃以上高く、
前記ポリオレフィン層と前記酸変性ポリオレフィン層の樹脂組成物を２層共押出しして積層したことを特徴とする電気化学セル用包装材料。
【請求項２】
前記ポリオレフィン層の樹脂組成物の融点が１５０℃以上であることを特徴とする請求項１に記載の電気化学セル用包装材料。
【請求項３】
前記酸変性ポリオレフィン層が酸変性ポリプロピレン樹脂で構成され、前記ポリオレフィン層がポリプロピレン樹脂で構成されることを特徴とする請求項１又は請求項２に記載の電気化学セル用包装材料。
【発明の詳細な説明】
【技術分野】
【０００１】
本発明は電気化学セル用包装材料に関し、特に、高温条件下における層間剥離を防ぐ電気化学セル用包装材料に関するものである。
【背景技術】
【０００２】
図５は従来のリチウムイオン電池の斜視図であり、図６は図５のリチウムイオン電池のＢ−Ｂ’線断面図である。リチウムイオン電池２２１は、正極集電材／正極活性物質層／電解液層／負極活性物質層／負極集電材から構成されるリチウムイオン電池本体２２２とこれらを収納する外装体２２０からなる。外装体２２０は多層フィルムからなる電気化学セル用包装材料により形成される。
【０００３】
電気化学セル用包装材料は基材層２１１、金属箔層２１３、熱接着性樹脂層２１５が順次積層して構成され、周縁部２２０ｓにおいて対向する熱接着性樹脂層２１５同士が熱接着している。
【０００４】
一般的にリチウムイオン電池２２１は様々な環境下で使用されることが想定されており、例えば、リチウムイオン電池２２１が１５０℃以上の高温環境下に置かれた場合やリチウムイオン電池２２１自身が発熱した場合、リチウムイオン電池２２１内部でガスが発生するとともに、熱接着性樹脂層２１５が溶融して、周縁部２２０ｓの一部が剥離し、外装体２２０の一部が分離開口することがあった。このとき、リチウムイオン電池２２１内の電解質を含む有機溶剤が発火する問題があった。
【０００５】
このため、リチウムイオン電池の安全性評価試験の中で規格化されたものとして、米国ＵＬ（Ｕｎｄｅｒｗｒｉｔｅｒｓ Ｌａｂｏｒａｔｏｒｉｅｓ）規格の「ＵＬ１６４２」又は「ＵＬ２０５４」がある。評価試験規格「ＵＬ１６４２」ではリチウムイオン電池が１５０℃加熱試験をクリアする必要がある。
【０００６】
特許文献１では、金属箔層２１３と熱接着性樹脂層２１５との間に第２の内側樹脂層を設けている。また、熱接着性樹脂層２１５は第２の内側樹脂層より高い融点を持ち、第２の内側樹脂層は熱接着性樹脂層２１５より低いガラス転移温度を持っている。これにより、電池内部の電解液と金属層２１３とが熱接着性樹脂層２１５により安定して絶縁される。
【先行技術文献】
【特許文献】
【０００７】
【特許文献１】特開２００６−４９２１９号公報
【発明の概要】
【発明が解決しようとする課題】
【０００８】
しかしながら、特許文献１の電気化学セル用包装材料によると、第２の内側樹脂層にポリエチレンが用いられ、熱接着性樹脂層２１５に相当する第１の内側樹脂層にポリプロピレンが用いられている。一般にポリエチレンは金属箔に対する接着性が低いとともにポリプロピレンに対しても接着性が低い。このため、金属箔層２１３と第２内側樹脂層の間及び第２の内側樹脂層と第１の内側樹脂層との間で十分な接着強度が得られない。この場合、電気化学セル用包装材料が不用意に層間剥離する問題があった。また、特許文献１の電気化学セル用包装材料によると熱接着性樹脂層２１５と第２の内側樹脂層のそれぞれの融点が開示されていない。このため、熱接着性樹脂層２１５と第２の内側樹脂層が近似した融点である場合には、高温条件下において熱接着性樹脂層２１５及び第２の内側樹脂層がほぼ同時に溶融して外装体の一部が分離開口する問題があった。
【０００９】
そこで、本発明は上記問題点に鑑み、高温条件下において外装体内部を封止した状態で維持することができる電気化学セル用包装材料を提供することを目的とする。
【課題を解決するための手段】
【００１０】
上記目的を達成するために本発明は、少なくとも基材層と、金属箔層と、酸変性ポリオレフィン層と、ポリオレフィン層と、を順次積層して構成される電気化学セル用包装材料であって、前記ポリオレフィン層の樹脂組成物の融点が前記酸変性ポリオレフィン層の樹脂組成物の融点より２０℃以上高いことを特徴としている。
【００１１】
また本発明は、上記構成の電気化学セル用包装材料において、前記ポリオレフィン層の樹脂組成物の融点が１５０℃以上であることを特徴としている。
【００１２】
また本発明は、上記構成の電気化学セル用包装材料において、前記酸変性ポリオレフィン層が酸変性ポリプロピレン樹脂で構成され、前記ポリオレフィン層がポリプロピレン樹脂で構成されることを特徴としている。
【発明の効果】
【００１３】
本発明の第１の構成によれば、酸変性ポリオレフィン樹脂は金属箔に対する接着性が安定している。このため、酸変性ポリオレフィン層を介して金属箔層とポリオレフィン層とを強固に接着することができる。これにより、高温環境下における金属箔層とポリオレフィン層間の剥離を防ぐことができる。また、ポリオレフィン層の樹脂組成物の融点が酸変性ポリオレフィン層の樹脂組成物の融点より２０℃以上高い。このため、高温環境下において酸変性ポリオレフィン層がポリオレフィン層より先に溶融する。これにより、電気化学セル用包装材料のポリオレフィン層を対向させて外装体を作製した場合、酸変性ポリオレフィン層が溶融した後においてもポリオレフィン層同士が接着した状態で残る。したがって、高温環境下において外装体内部を封止した状態で維持することができる。
【００１４】
本発明の第２の構成によれば、上記第１の構成の電気化学セル用包装材料において、１５０℃以上の高温環境下でも外装体内部を封止した状態で維持することができる。
【００１５】
本発明の第３の構成によれば、上記第１の構成又は第２の構成の電気化学セル用包装材料において、酸変性ポリオレフィン層を酸変性ポリプロピレン樹脂で構成し、ポリオレフィン層をポリプロピレン樹脂で構成することにより、高温環境下においてより安定した層間接着を得ることができる。
【図面の簡単な説明】
【００１６】
【図１】本発明の実施形態に係るリチウムイオン電池の斜視図
【図２】図１中のＡ−Ａ’線断面図
【図３】本発明の実施形態に係る電気化学セル用包装材料の層構造を示す概略断面図
【図４】本発明の実施形態に係るリチウムイオン電池が高温環境下において内部膨張した状態を示す部分断面図
【図５】従来のリチウムイオン電池の斜視図
【図６】図５中のリチウムイオン電池のＢ−Ｂ’線断面図
【発明を実施するための形態】
【００１７】
以下、図面を参照しながら本発明の電気化学セル用包装材料及び電気化学セルについて説明する。図１はリチウムイオン電池１２１の斜視図であり、図２は図１中のＡ−Ａ’線断面図であり、図３は電気化学セル用包装材料１１０の層構造を示す概略断面図である。
【００１８】
電気化学セルであるリチウムイオン電池１２１は電気化学セル用包装材料１１０から作製される外装体１２０内部にリチウムイオン電池本体１２２を密封収納して構成される。外装体１２０は収納部を有する凹部１２０ａと収納部を覆うシート部１２０ｂにより構成される。凹部１２０ａは底面１２０ｃと底面１２０ｃの外周縁から上方に起立する側壁１２０ｄと側壁１２０ｄの上端縁から外方へ水平方向に延出するフランジ１２０ｅにより構成される。
【００１９】
凹部１２０ａの底面１２０ｃと側壁１２０ｄで囲まれる収納空間にリチウムイオン電池本体１２２が収納される。リチウムイオン電池本体１２２に連結される正極タブ１２３ａ及び負極タブ１２３ｂはフランジ１２０ｅにおいてタブフィルム（不図示）を介在させて凹部１２０ａとシート部１２０ｂにより挟持されながら外部に延出する。なお、外装体１２０はエンボスタイプに限定されず、パウチタイプでもよい。パウチタイプの外装体は矩形状に断裁した電気化学セル用包装材料１１０を折り返して三方をシールすることによりリチウムイオン電池本体１２２を内部に密封収納することができる。
【００２０】
リチウムイオン電池本体１２２は、正極活物質及び正極集電体（不図示）から成る正極と、負極活物質及び負極集電体（不図示）から成る負極と、正極及び負極間に充填される電解質（不図示）とを含むセル（不図示）により構成される。セルは正極集電体が延出する正極板と負極集電体が延出する負極板を複数積層して構成される。正極板と負極板はセパレータ（不図示）を介して交互に複数積層される。積層された複数の正極集電体、負極集電体は重畳してそれぞれ一枚の正極タブ１２３ａ、負極タブ１２３ｂに連結する。
【００２１】
電気化学セル用包装材料１１０は、基材層１１１、接着層１１２、金属箔層１１３、酸変性ポリオレフィン層１１４、ポリオレフィン層１１５が順次積層して構成されている。金属箔層１１３の両面には化成処理が施され、金属箔層１１３と酸変性ポリオレフィン層１１４及び金属箔層１１３と接着層１１２との層間接着強度が高められている。なお、図２では、接着層１１２は省略し示していない。
【００２２】
なお、本実施形態に係る電気化学セル用包装材料１１０は上記各層を含むとともに各層間に異なる層を介在させてもよい。また、電気化学セル用包装材料１１０を構成する各層の樹脂組成物については後で詳細に説明する。
【００２３】
金属箔層１１３、酸変性ポリオレフィン層１１４、ポリオレフィン層１１５の積層方法は複数ある。一つ目の方法はポリエステル系の周知のドライラミネーション用接着剤を用いて酸変性ポリオレフィンフィルム及びポリオレフィンフィルムを積層する方法である。二つ目の方法は溶融した酸変性ポリオレフィン樹脂を金属箔表面に押し出して、溶融した酸変性ポリオレフィン樹脂を金属箔とポリオレフィンフィルムとで挟持して積層する方法である。三つ目の方法は溶融した酸変性ポリオレフィン樹脂とポリオレフィン樹脂とを金属箔表面に共押し出しして積層する方法である。本実施形態に係る電気化学セル用包装材料１１０はいずれの方法においても積層することができる。
【００２４】
酸変性ポリオレフィン樹脂は高温環境下においても金属箔に対する接着性が安定している。このため、酸変性ポリオレフィン層１１４を介して金属箔層１１３とポリオレフィン層１１５とが強固に接着している。これにより、高温環境下における金属箔層１１３とポリオレフィン層１１５間の剥離を防ぐことができる。
【００２５】
図４はリチウムイオン電池１２１が高温環境下において内部膨張した状態を示す部分断面図である。外装体１２０内部でガスが発生すると、シート部１２０ｂ及び凹部１２０ａに内部から矢印方向にそれぞれ力が働く。これにより、シート部１２０ｂ及び凹部１２０ａの金属箔層１１３が上方及び下方にそれぞれ湾曲しようとする。ここで、ポリオレフィン層１１５の樹脂組成物の融点は酸変性ポリオレフィン層１１４の樹脂組成物の融点より２０℃以上高い。このため、高温環境下において酸変性ポリオレフィン層１１４がポリオレフィン層１１５より先に溶融し始める。外装体１２０内部の気圧が高まると溶融した酸変性ポリオレフィン層１１４は変形する金属箔層１１３とポリオレフィン層１１５の間を接合し続けることができない。これにより、金属箔層１１３とポリオレフィン層１１５の層間が端面から部分的に剥離する。しかし、酸変性ポリオレフィン層１１４の溶融時においてもポリオレフィン層１１５同士は接着した状態で残る。このため、高温環境下において外装体１２０内部を封止した状態で維持することができる。したがって、リチウムイオン電池１２１内の電解質が外部に漏れ出すのを防ぎ、リチウムイオン電池１２１の安全性を高めることができる。
【００２６】
次に、電気化学セル用包装材料１１０を構成する各層について詳細に説明する。基材層１１１は、延伸ポリエステルまたは延伸ナイロンフィルムを用いることができ、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしては、ポリアミド樹脂、すなわち、ナイロン６、ナイロン６，６、ナイロン６とナイロン６，６との共重合体、ナイロン６，１０、ポリメタキシリレンアジパミド（ＭＸＤ６）等が挙げられる。
【００２７】
また、基材層１１１は耐ピンホール性および電池の外装体とした時の絶縁性を向上させるために、ポリエステルフィルム又はナイロンフィルムの他、異なる材質のフィルムを積層化することも可能である。
【００２８】
金属箔層１１３は、外部からリチウムイオン電池１２１の内部に水蒸気が浸入することを防止するための層で、金属箔層単体のピンホール、及び加工適性（パウチ化、エンボス成形性）を安定化し、かつ耐ピンホール性をもたせるために厚さ１５μｍ以上のアルミニウムを用いる。
【００２９】
また、ピンホールの発生を改善し、リチウムイオン電池の外装体のタイプをエンボスタイプとする場合、エンボス成形におけるクラックなどの発生のないものとするために、金属箔層１１３として用いるアルミニウムの材質を、鉄含有量が０．３〜９．０重量％、好ましくは０．７〜２．０重量％とすることが望ましい。
【００３０】
これによって、鉄を含有していないアルミニウムと比較して、アルミニウムの展延性がよく、外装体として折り曲げによるピンホールの発生が少なくなり、包装材料料をエンボス成形する時に側壁を容易に形成することができる。なお、鉄含有量が、０．３重量％未満の場合は、ピンホールの発生の防止、エンボス成形性の改善等の効果が認められず、アルミニウムの鉄含有量が９．０重量％を超える場合は、アルミニウムとしての柔軟性が阻害され、包装材料として製袋性が悪くなる。
【００３１】
また、冷間圧延で製造されるアルミニウムは焼きなまし（いわゆる焼鈍処理）条件でその柔軟性・腰の強さ・硬さが変化するが、本発明において用いるアルミニウムは焼きなましをしていない硬質処理品より、多少または完全に焼きなまし処理をした軟質傾向にあるアルミニウムがよい。
【００３２】
また、化成処理は、クロム酸クロメート処理、リン酸クロメート処理、塗布型クロメート処理等のクロム系化成処理、あるいは、ジルコニウム、チタン、リン酸亜鉛等の非クロム系（塗布型）化成処理等により金属箔層１１３面に形成されるものであるが、連続処理が可能であると共に水洗工程が不要で処理コストを安価にすることができるという点などから塗布型化成処理、特にアミノ化フェノール重合体、３価クロム化合物、リン化合物、を含有する処理液で処理するのが最も好ましい。
【００３３】
また、化成処理の形成方法は、処理液をバーコー卜法、ロールコート法、グラビアコート法、浸漬法等の周知の塗布法を選択して成形すればよい。また、化成処理を施す前に金属箔層１１３表面に、予め、アルカリ浸漬法、電解洗浄法、酸洗浄法、酸活性化法等の周知の脱脂処理法で処理を施しておく方が、化成処理の機能を最大限に発現させるとともに、長期間維持することができる点から好ましい。
【００３４】
ポリオレフィン層１１５は、タブフィルムを介在させる場合には、プロピレン系樹脂の単体ないし混合物などからなるフィルムを用いる。また、ポリオレフィン層１１５としてはポリプロピレンが好適に用いられるが、線状低密度ポリエチレン、中密度ポリエチレンの単層または多層、または、線状低密度ポリエチレン、中密度ポリエチレンのブレンド樹脂からなる単層または多層からなるフィルムとしても使用できる。
【００３５】
前記各タイプのポリプロピレン、すなわち、ランダムプロピレン、ホモプロピレン、ブロックプロピレンおよび、線状低密度ポリエチレン、中密度ポリエチレンには、低結晶性のエチレンーブテン共重合体、低結晶性のプロピレンーブテン共重合体、エチレンとブテンとプロピレンの３成分共重合体からなるターポリマー、シリカ、ゼオライト、アクリル樹脂ビーズ等のアンチブロッキング剤（ＡＢ剤）、脂肪酸アマイド系のスリップ剤等を添加してもよい。
【００３６】
酸変性ポリオレフィン層１１４は金属箔層１１３とポリオレフィン層１１５とを安定して接着するために酸変性ポリプロピレンが好適に用いられる。酸変性ポリオレフィン層１１４はポリオレフィン層１１５に用いる樹脂種により適宜選択して用いる必要があり、酸変性ポリプロピレン以外の酸変性ポリオレフィン樹脂を用いる場合、不飽和カルボン酸でグラフト変性したポリオレフィン樹脂、エチレンないしプロピレンとアクリル酸、または、メタクリル酸との共重合体、あるいは、金属架橋ポリオレフィン樹脂等があり、必要に応じてブテン成分、エチレン−プロピレン−ブテン共重合体、非晶質のエチレン−プロピレン共重合体、プロピレン−α−オレフィン共重合体等を５％以上添加してもよい。
【００３７】
また、酸変性ポリプロピレンを用いる場合、
（１）ビガット軟化点１１５℃以上、融点１５０℃以上のホモタイプ
（２）ビガット軟化点１０５℃以上、融点１３０℃以上のエチレンープロピレンとの共重合体（ランダム共重合タイプ）
（３）融点１１０℃以上である不飽和カルボン酸を用い酸変性重合した単体又はブレンド物等を用いることができる。
【００３８】
接着層１１２は、基材層１１１と金属箔層１１３を強固に接着するものである。これらの層間接着はドライラミネート法、押出ラミネート法、共押出ラミネート法、熱ラミネート法等の方法を用いることができる。
【００３９】
ドライラミネート法により貼り合わせを行う際には、ポリエステル系、ポリエチレンイミン系、ポリエーテル系、シアノアクリレート系、ウレタン系、有機チタン系、ポリエーテルウレタン系、エポキシ系、ポリエステルウレタン系、イミド系、イソシアネート系、ポリオレフィン系、シリコーン系の各種接着剤を用いることができる。
【００４０】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【００４１】
また、電気化学セルとはリチウムイオン電池以外にニッケル水素電池、ニッケルカドミウム電池、リチウムメタル一次電池あるいは二次電池、リチウムポリマー電池等の化学電池及び電気二重層キャパシタ、キャパシタ、電解コンデンサを含み、電気化学セル本体とは包装材料封入前の正極活物質及び正極集電体から成る正極と、負極活物質及び負極集電体から成る負極と、正極及び負極間に充填される電解質とを含むセル（蓄電部）と、セル内の正極及び負極に連結される電極端子等、電気エネルギーを発生させる電気デバイス要素全てを含むものである。
【００４２】
［実施例］
以下、本発明の作用及び効果について、実施例を用いて具体的に説明する。実施例は、高温条件下における層間剥離について評価したものである。
【００４３】
アルミニウム（厚さ４０μｍ）の両面に化成処理を施し、一方の化成処理面に、延伸ナイロンフィルム（厚さ２５μｍ）を２液硬化型ポリウレタン系接着剤を介してドライラミネート法により貼り合わせた。次に、他の化成処理面に酸変性ポリプロピレン（厚さ２２．５μｍ、以下酸変性ＰＰと略す）とポリプロピレン（厚さ２２．５μｍ、以下ＰＰと略す）を２層共押出しして積層した。これにより、延伸ナイロンフィルム／アルミニウム／酸変性ＰＰ／ＰＰで構成される積層フィルムを得た。
【００４４】
なお、化成処理層にはフェノール樹脂、フッ化クロム化合物、リン酸からなる処理液をロールコート法により塗布し、皮膜温度が１８０℃以上となる条件において焼付けた。ここで、クロムの塗布量は１０ｍｇ/ｍ2（乾燥重量）とした。
【００４５】
このとき、酸変性ＰＰの融点が１２０℃であって、ＰＰの融点が１４０℃の積層フィルムを本発明１に係る電気化学セル用包装材料とした。
【００４６】
また、酸変性ＰＰフィルムの融点が１４０℃であって、ＰＰフィルムの融点が１６０℃の積層フィルムを本発明２に係る電気化学セル用包装材料とした。
【００４７】
また、酸変性ＰＰフィルムの融点が１４０℃であって、ＰＰフィルムの融点が１２０℃の積層フィルムを比較例１に係る電気化学セル用包装材料とした。
【００４８】
また、酸変性ＰＰフィルムの融点が１２０℃であって、ＰＰフィルムの融点が１２０℃の積層フィルムを比較例２に係る電気化学セル用包装材料とした。
【００４９】
［高温条件下における層間剥離の評価］
本発明１、２及び比較例１、２に係る積層フィルムを１２０ｍｍ×１２０ｍｍに断裁して中央を折り返し線として二つ折りにした。次に、対向する短辺を周縁から５ｍｍ幅でヒートシールして長辺側に開口部を形成した。次に、開口部から５ｍｌの水を注入した後、開口部である長辺を周縁から５ｍｍ幅でヒートシールした。これにより、本発明１、２及び比較例１、２に係る積層フィルムからなる袋体内部に水がそれぞれ封入された。
【００５０】
次に、本発明１及び比較例１、２に係る各袋体を１２０度の恒温槽に１５分浸漬した後、恒温槽から取り出した。そして、目視によりヒートシール部における剥離および水漏れの有無を観察した。なお、水漏れの有無はヒートシール部の剥離が観察された部位を下方に向けて袋体を上下方向及び左右方向に振った後に観察した。
【００５１】
同様にして本発明２に係る袋体を１５０度の恒温槽に１５分浸漬した後、恒温槽から取り出した。そして、目視によりヒートシール部における剥離および水漏れの有無を観察した。なお、水漏れの有無はヒートシール部の剥離が観察された部位を下方に向けて袋体を上下方向及び左右方向に振った後に観察した。
【００５２】
その結果、本発明１の袋体ではヒートシール部に直径３ｍｍの剥離が観察されたが、水漏れは観察されなかった（○）。また、本発明２の袋体ではヒートシール部に直径３ｍｍの剥離が観察されたが、水漏れは観察されなかった（○）。また、比較例１の袋体ではヒートシール部に直径３ｍｍの剥離が観察され、水漏れが観察された(×)。また、比較例２の袋体ではヒートシール部に直径３ｍｍの剥離が観察され、水漏れが観察された(×)。
【００５３】
このことから、ポリオレフィン層の樹脂組成物の融点を酸変性ポリオレフィン層の樹脂組成物の融点より２０℃以上高く設定することにより、一定の高温条件下においても層間剥離を防ぎ、電気化学セルが一定の安全性能を示すことがわかった。また、ポリオレフィン層の樹脂組成物の融点を１５０℃以上に設定することにより、１５０℃以上の高温条件下においても層間剥離を防ぎ、電気化学セルが一定の安全性能を示すことがわかった。
【産業上の利用可能性】
【００５４】
本発明は、ニッケル水素電池、ニッケルカドミウム電池、リチウムメタル一次電池あるいは二次電池、リチウムポリマー電池等の化学電池及び電気二重層キャパシタ、キャパシタ、電解コンデンサを包装する外装体として用いることができる。
【符号の説明】
【００５５】
１１０            電気化学セル用包装材料
１１１            基材層
１１２            接着層
１１３            金属箔層
１１４            酸変性ポリオレフィン層
１１５            ポリオレフィン層
１２０            外装体
１２０ａ          凹部
１２０ｂ          シート部
１２０ｃ          底面
１２０ｄ          側壁
１２０ｅ          フランジ
１２１            リチウムイオン電池
１２２            リチウムイオン電池本体
１２３ａ          正極タブ
１２３ｂ          負極タブ
【図１】
2015144133.tif 000003
【図５】
2015144133.tif 000004
【図２】
2015144133.tif 000005
【図３】
2015144133.tif 000006
【図４】
2015144133.tif 000007
【図６】
2015144133.tif 000008